(57)【要約】【課題】２枚の電極の間に液晶と高分子を互いに分散した液晶／高分子層を配置した表示素子において、液晶中に混合した蛍光色素が結晶化して析出することが解決された、明るい視認性、精細さのよい表示素子を提供することである。【解決手段】  ２枚の電極の間に液晶と高分子を互いに分散した液晶／高分子層を配置した表示素子において、可視領域に蛍光スペクトルを示す液晶化合物を液晶／高分子層に含むことを特徴とする表示素子。【選択図】  なし【特許請求の範囲】
【請求項１】
２枚の電極の間に液晶と高分子を互いに分散した液晶／高分子層を配置した表示素子において、可視領域に蛍光スペクトルを示す液晶化合物を液晶／高分子層に含むことを特徴とする表示素子。
【請求項２】
前記液晶／高分子層が配向処理されて分散していることを特徴とする請求項１に記載の表示素子。
【請求項３】
前記表示素子が反射型表示素子であることを特徴とする請求項１又は２に記載の表示素子。
【請求項４】
前記表示素子が透過型表示素子であることを特徴とする請求項１又は２に記載の表示素子。
【請求項５】
可視領域に蛍光スペクトルを示す液晶化合物が下記一般式（Ｉ）で示される化合物であることを特徴とする請求項１〜４のいずれか１項に記載の表示素子。
【化１】
2005215299.tif 000007
（式中、Ａは−Ｎ＝、あるいは−ＣＨ＝を示す。Ａｒ1、Ａｒ2は独立して環員数５乃至１０の芳香環を示し、Ｂは単結合、あるいは環員数５乃至１０の芳香環を示し、Ａｒ1、Ａｒ2、Ｂは環上に置換基を有していてもよい。Ｘ1は単結合、−Ｏ−、−Ｓ−、−ＮＨ−、−ＮＲ1−、−ＣＯＯ−、−ＯＣＯ−、−ＣＯＮＨ−、又は−ＮＨＣＯ−を示し、Ｒ1は炭素数１〜４のアルキル基を示す。Ｘ2は電子求引性基、あるいは−Ｘ3−Ｌ2を示す。Ｘ3は単結合、−Ｏ−、−Ｓ−、−ＮＨ−、−ＮＲ2−、−ＣＯＯ−、−ＯＣＯ−、−ＣＯＮＨ−、−ＮＨＣＯ−を示し、Ｒ2は炭素数１〜４のアルキル基を示す。Ｌ1、Ｌ2は独立して水素原子、あるいは炭素数１乃至２０のアルキル基を示す。Ｓを含む５員環は置換基を有していてもよい。）
【発明の詳細な説明】
【技術分野】
【０００１】
本発明は反射型あるいは透過型液晶ディスプレイに用いられる表示素子に関する。
【背景技術】
【０００２】
近年、偏光板を用いない表示素子として高分子分散型液晶表示素子が注目されている。本方式は偏光板を用いないため、従来の偏光板を２枚用いたツイストネマチック型液晶表示素子と比較して入射光を効率よく用いることができる。その例としては、たとえば、Ｒ．Ａ．Ｍ．Ｈｉｋｍｅｔらは高分子ゲルネットワーク中に液晶を分散し、なおかつ高分子及び液晶を配向させた高分子分散型液晶表示素子を挙げることができる（例えば、非特許文献１）。しかしながら、本方式の根本的な課題として視認性及び／又は精細さが存在していた。そこで、表示素子の視認性を改善する目的で高分子分散型液晶表示素子において、液晶／高分子層に蛍光色素を混合した開示されている（例えば、特許文献１、２参照）。
【特許文献１】特開平５−１４２５８２号公報
【特許文献２】特開平５−２２４１８１号公報
【非特許文献１】「液晶（Ｌｉｑ．Ｃｒｙｓｔ．）」、１９９１、第９巻、ｐ．４０５
【発明の開示】
【発明が解決しようとする課題】
【０００３】
しかしながら、従来の表示素子に用いられてきたクマリン類やシアニン類などの蛍光色素は、一般に液晶材料に対する溶解性が低く、液晶中に混合した蛍光色素が結晶化して析出することがある。また、その蛍光の発光二色性が低く、表示時に十分なコントラストを確保することが困難であった。
本発明の目的は、２枚の電極の間に液晶と高分子を互いに分散した液晶／高分子層を配置した表示素子において、液晶中に混合した蛍光色素が結晶化して析出するなどが解決され、かつ、明るく視認性、精細さのよい表示素子を提供することである。
【課題を解決するための手段】
【０００４】
上記課題は、下記手段により解決される。即ち、本発明は、
＜１＞  ２枚の電極の間に液晶と高分子を互いに分散した液晶／高分子層を配置した表示素子において、可視領域に蛍光スペクトルを示す液晶化合物を液晶／高分子層に含むことを特徴とする表示素子。
＜２＞  前記液晶／高分子層が配向処理されて分散していることを特徴とする上記＜１＞に記載の表示素子。
【０００５】
＜３＞  前記表示素子が反射型表示素子であることを特徴とする上記＜１＞又は＜２＞に記載の表示素子。
＜４＞  前記表示素子が透過型表示素子であることを特徴とする上記＜１＞又は＜２＞に記載の表示素子。
＜５＞  前記可視領域に蛍光スペクトルを示す液晶化合物が下記一般式（Ｉ）で示される化合物であることを特徴とする上記＜１＞〜＜４＞のいずれか１項に記載の表示素子。
【０００６】
【化１】
2005215299.tif 000002
（式中、Ａは−Ｎ＝、あるいは−ＣＨ＝を示す。Ａｒ1、Ａｒ2は独立して環員数５乃至１０の芳香環を示し、Ｂは単結合、あるいは環員数５乃至１０の芳香環を示し、Ａｒ1、Ａｒ2、Ｂは環上に置換基を有していてもよい。Ｘ1は単結合、−Ｏ−、−Ｓ−、−ＮＨ−、−ＮＲ1−、−ＣＯＯ−、−ＯＣＯ−、−ＣＯＮＨ−、又は−ＮＨＣＯ−を示し、Ｒ1は炭素数１〜４のアルキル基を示す。Ｘ2は電子求引性基、あるいは−Ｘ3−Ｌ2を示す。Ｘ3は単結合、−Ｏ−、−Ｓ−、−ＮＨ−、−ＮＲ2−、−ＣＯＯ−、−ＯＣＯ−、−ＣＯＮＨ−、−ＮＨＣＯ−を示し、Ｒ2は炭素数１〜４のアルキル基を示す。Ｌ1、Ｌ2は独立して水素原子、あるいは炭素数１乃至２０のアルキル基を示す。Ｓを含む５員環は置換基を有していてもよい。）
【発明の効果】
【０００７】
本発明によれば、２枚の電極の間に液晶と高分子を互いに分散した液晶／高分子層に可視領域に蛍光スペクトルを示す液晶化合物を用いることにより、液晶中に混合した蛍光色素の結晶化が解決され歩留まりが向上し、更に、液晶化合物の構造的特徴に基づき高い二色性に基づく高コントラストを得ることができ、明るく視認性、精細さのよい表示素子を提供することである。
【発明を実施するための最良の形態】
【０００８】
本発明は、２枚の電極の間に液晶と高分子を互いに分散した、好ましくは液晶と高分子とが相分離している液晶／高分子層を配置した表示素子において、可視領域に蛍光スペクトルを示す液晶化合物を液晶／高分子層に含むことを特徴とする。また、本発明の表示素子の該電極及び液晶／高分子層の間には、配向膜、配向層等を設けることができる。
【０００９】
以下に、本発明の表示素子について図１、２を用いて詳細に説明する。図１、２は、本発明の表示素子の一例であるが、本発明はこれに限定されるものではない。
本発明の表示素子（１０）は、図１の1対の電極（２）に挟持された液晶／高分子層（４）を有し、該液晶／高分子層が可視領域に蛍光スペクトルを示す液晶化合物を含有するものである。
【００１０】
本発明における１対の電極は、特に限定されないが、ガラス、高分子等の基板上に付与してもよい。
前記反射型表示素子の形態における２枚の電極の少なくとも一方は、透明電極であることが好ましい。また、反射板を用いない透過型表示素子の形態においては、２枚の電極のいずれも透明電極であることが好ましい。ここで好ましい透明電極の例としては、インジウムスズ酸化物（ＩＴＯ），フッ素ドープスズ酸化物（ＦＴＯ）、アンチモンドープスズ酸化物などが挙げられる。
前記ＩＴＯ透明電極部（２）は、２枚のガラス基板（１）に公知の方法により形成することができる。電極形成方法は、スパッタ法、蒸着法、塗布法等が適宜採用でき、特に限定されるものではない。
【００１１】
本発明において、液晶と高分子を互いに分散した液晶／高分子層は配向処理されて分散していることが好ましい。ここで配向処理されて分散とは、液晶と高分子とが分散して配向していることをいう。
液晶／高分子層を配向させる方法としては、種々の公知の方法を採用できるが、電極表面を配向処理する方法が好ましい。
配向処理する方法としては、垂直配向処理、水平配向処理、ＳｉＯ斜め蒸着処理などの方法が必要に応じて採用される。
垂直配向処理法の例としては、四級アンモニウム塩のディッピング処理、重合膜等の垂直配向膜を用いる方法、化学結合による配向層等を採用できる。ここで、四級アンモニウム塩の好ましい例としては、セチルトリメチルアンモニウム  ブロマイドが挙げられる。
垂直配向膜としては、特に限定されずヘキサメチルジシロキサン等の公知のものを採用できる。
化学結合による配向層としては、特に限定されず有機シランカップリング剤や一塩基性カルボン酸クロム錯体などによる処理等の公知の方法を採用できる。
また、水平配向処理法に関しては、例えばポリビニルアルコール（ＰＶＡ）、ポリイミド（ＰＩ）などの公知の水平配向膜をラビング処理する方法、光配向膜を用いて偏光により配向処理する方法を採用できるが、特に限定されるものではない。また、ＳｉＯ斜め蒸着処理法としては、真空チャンバー中で蒸着ビームに対して基板を傾けて蒸着する方法を採用できる。
【００１２】
また、本発明の表示素子は、励起用光源を用いることができる。該励起用光源は、本発明の表示素子の一方の電極の背面に背景板を配置して背景板の周辺に配置することができる。あるいは、裏側電極と裏側基板の間に反射板を配置し、光照射面側に励起用光源を配置してもよい。
【００１３】
前記励起用光源の波長としては用いる可視領域に蛍光スペクトルを示す液晶化合物の励起波長に対応するものが好ましく、励起用光源は紫外光光源でもよい。
該励起用光源としては、前記励起波長を照射することができる光源であればいずれでも良く、例えば、レーザ、ＬＥＤ、紫外線ランプ等を用いることができる。また、導波板等を用いて光を背面から照射しても良い。
【００１４】
さらに、本発明において、蛍光波長の異なる上記表示素子を組み合わせて、多色表示することも可能である。このとき、画素間に遮光処理を施すこともできる。多色表示の具体的な方法としては、例えば、三原色に対応した画素を作成して碁盤目上に配置し、カラー表示信号により各々の画素のスイッチングをおこなってカラー表示する方法を挙げることができる。
【００１５】
本発明において、２枚の電極の間に液晶と高分子を互いに分散した液晶／高分子層を配置することは、一枚の基板上に並行させて配置した電極の間に該液晶／高分子層を配置した構造も含まれる。
【００１６】
以下に、前記液晶／高分子層の形成について説明する。
該液晶／高分子層は、液晶と高分子が互いに混合分散している状態の層であり、該液晶は、可視領域に蛍光スペクトルを示す液晶化合物を含むことが必要であるが、該液晶化合物のみから構成されるものであってもよいが、更に液晶を含有することが好ましい。
該液晶／高分子層は、可視領域（４００〜８００ｎｍ）に蛍光スペクトルを示す液晶化合物、及び高分子を形成するモノマーの混合物、更に必要に応じて前記液晶を含み、２つの電極間に形成されたセル中に封入し、該モノマーを重合させることにより形成することができる。
【００１７】
前記液晶とは、液晶を形成する物質からなり、該液晶には、通常の公知の液晶が採用でき、単一物でも混合物でもかまわない。具体的には、Ｅ７（メルク社製）、ＺＬＩ−２８０６（メルク社製）等が挙げられる。
該液晶の誘電異方性に関しては、目的とする素子の構成に従って、正、あるいは負の誘電異方性を有する液晶が適宜採用される。
該液晶の含有量は、前記液晶／高分子層の全固形分質量に対して、３０〜９５質量％であることが好ましく、５０〜９５質量％であることが更に好ましく、７０〜９５質量％であることが特に好ましい。３０〜９５質量％とすることにより表示素子の視認性、精細さが良好となる傾向となる。
前記可視領域に蛍光スペクトルを示す液晶化合物の含有量は、前記液晶／高分子層の全液晶に対して、０．５〜５０質量％であることが好ましく、１〜２５質量％であることが更に好ましい。該液晶化合物は、単独で用いてもまた２種以上を併用することができる。本発明において、液晶／高分子層の液晶相に二色性色素を液晶化合物に対して適宜添加することができる。
【００１８】
前記高分子を形成するモノマーとしては、重合可能であるモノマーであればいずれも使用でき、例えば光重合性、熱重合性、電子線重合性のモノマーが採用できるが、中でも光重合性のモノマーが好ましく、その例としてアクリル系モノマー類（例えば、パラフェニルフェノールアクリレート）、メタアクリル系モノマー類（例えば、パラフェニルフェノールメタクリレート）、などが挙げられる。本明細書のモノマーは、重合可能なオリゴマーを含む意味である。
該高分子を形成するモノマーから得られる高分子の含有量は、前記液晶／高分子層の全固形分質量に対して、０．１〜５０質量％であることが好ましく、１〜５０質量％であることが更に好ましく、５〜３０質量％であることが特に好ましい。０．１〜５０質量％とすることにより表示素子の視認性、精細さが良好となる傾向となる。
さらに、必要に応じて架橋剤、重合開始剤、重合禁止剤、粘度調整剤、液晶転移温度下降剤、液晶転移温度上昇剤などの添加剤を添加してもよい。
【００１９】
前記液晶／高分子層の形成方法としては、前記の方法に限定されず、例えば、液晶相を形成する可視領域に蛍光スペクトルを示す液晶化合物や液晶を熱可塑性の高分子、あるいは溶媒に溶解可能な高分子に添加して分散させる方法なども採用することができる。
【００２０】
下記に本発明で用いられる母核が可視領域に蛍光スペクトルを示す液晶化合物について説明する。
該液晶化合物の好ましい例としては、下記一般式（Ｉ）で示される構造を有していることが好ましい。
【００２１】
【化２】
2005215299.tif 000003
（式中、Ａは−Ｎ＝、あるいは−ＣＨ＝を示す。Ａｒ1、Ａｒ2は独立して環員数５乃至１０の芳香環を示し、Ｂは単結合、あるいは環員数５乃至１０の芳香環を示し、Ａｒ1、Ａｒ2、Ｂは環上に置換基を有していてもよい。Ｘ1は単結合、−Ｏ−、−Ｓ−、−ＮＨ−、−ＮＲ1−、−ＣＯＯ−、−ＯＣＯ−、−ＣＯＮＨ−、又は−ＮＨＣＯ−を示し、Ｒ1は炭素数１〜４のアルキル基を示す。Ｘ2は電子求引性基、あるいは−Ｘ3−Ｌ2を示す。Ｘ3は単結合、−Ｏ−、−Ｓ−、−ＮＨ−、−ＮＲ2−、−ＣＯＯ−、−ＯＣＯ−、−ＣＯＮＨ−、又は−ＮＨＣＯ−を示し、Ｒ2は炭素数１〜４のアルキル基を示す。Ｌ1、Ｌ2は独立して水素原子、あるいは炭素数１乃至２０のアルキル基を示す。Ｓを含む５員環は置換基を有していてもよい。）
【００２２】
ここでＡは−Ｎ＝、あるいは−ＣＨ＝を示すが、−Ｎ＝であることが好ましい。Ａｒ1、Ａｒ2は、独立して環員数５乃至１０の芳香環を示すが、環員数５乃至１０の芳香環の例にはベンゼン環、ナフタレン環、チオフェン環、チアゾール環、ベンゾフラン環、ベンゾチオフェン環、ベンゾチアゾール環等が挙げられる。好ましいＡｒ1、Ａｒ2の例としては、ベンゼン環、ナフタレン環、チオフェン環が挙げられ、ベンゼン環、ナフタレン環が特に好ましい。
【００２３】
Ｂは単結合、あるいは環員数５乃至１０の芳香環を示すが、環員数５乃至１０の芳香環の例にはベンゼン環、ナフタレン環、チオフェン環、チアゾール環、ベンゾフラン環、ベンゾチオフェン環、ベンゾチアゾール環等が挙げられる。好ましいＢの例としては、単結合、チアゾール環、チオフェン環が挙げられ、単結合、チアゾール環が特に好ましい。
尚、式中のＡｒ1、Ａｒ2、Ｂ、およびＳを含む５員環は置換基を有していてもよく、置換基の例としては炭素数１乃至４のアルキル基、炭素数１乃至４のアルコキシ基、ハロゲン原子、シアノ基、ニトロ基が挙げられる。好ましい置換基の例としては、炭素数１乃至４のアルキル基、炭素数１乃至４のアルコキシ基が挙げられ、メチル基、エチル基、メトキシ基が特に好ましい。
【００２４】
Ｘ1は、単結合、−Ｏ−、−Ｓ−、−ＮＨ−、−ＮＲ1−、−ＣＯＯ−、−ＯＣＯ−、−ＣＯＮＨ−、−ＮＨＣＯ−を示すが、−Ｏ−、−ＮＲ1−、−ＣＯＯ−、−ＯＣＯ−が好ましい。ここでＲ1は炭素数１〜４のアルキル基を示すが、メチル基、エチル基が好ましく、メチル基が特に好ましい。
【００２５】
Ｘ2は電子求引性基、あるいは−Ｘ3−Ｌ2を示す。ここで電子求引性基とはハメット則の置換基定数σｐ値が正の値を有する置換基を示す。ハメット則のσｐ値に関しては、Ｃｈｅｍ．  Ｒｅｖ．誌、第９１巻、１６５−１９５頁（１９９１）の記載を適用できる。具体的に好ましい例としては、シアノ基、ニトロ基などが挙げられる。Ｘ2が−Ｘ3−Ｌ2を示すとき、Ｘ3は−Ｏ−、−ＮＲ2−、−ＣＯＯ−、−ＯＣＯ−が好ましい。ここでＲ2は炭素数１〜４のアルキル基を示すが、メチル基、エチル基が好ましく、メチル基が特に好ましい。
【００２６】
Ｌ1、Ｌ2は独立して炭素数１乃至２０のアルキル基を示すが、炭素数は２乃至１４が好ましく、２乃至１０が特に好ましい。
さらに該アルキル基は１以上の置換基を有していてもよい。この時、好ましい置換基としてはメチル基、エチル基等が挙げられる。このとき、その立体配置はＲ、Ｓ及び任意の混合体のいずれでもよい。
【００２７】
本発明の可視領域に蛍光スペクトルを示す液晶化合物の好ましい具体例としては、下記のような化合物を挙げることができるが、これに限定されるものではない。
【００２８】
【化３】
2005215299.tif 000004
【００２９】
以下に、前記液晶化合物の相挙動として液晶転移温度を示し、括弧内は、降温過程における液晶相転移温度を示す。また、以下のＳA相はスメクチックＡ相、
ＳC相はスメクチックＣ相、ＳX2相はスメクチックＸ2相、ＳX1相はスメクチックＸ1相、及びＮ相はネマチック相を表す。
【００３０】
（液晶相転移温度）
化合物１−１  結晶  １７４℃（１６３℃）  ＳA相２１２℃（２０７℃）  等方相
化合物１−２  結晶  １６７℃（１５４℃）  ＳC相  １７７℃（１７３℃）  ＳA相  １９２℃（１８９℃）  等方相
化合物１−３  結晶  ３０℃（＜２５℃）  ＳC相  ６２℃（４６℃）  ＳA相  ９０℃（８７℃）  等方相
化合物１−４  結晶  ６６℃（＜５０℃）  ＳC相  ７２℃（５３℃）  ＳA相  ９６℃（９０℃）  等方相
【００３１】
【化４】
2005215299.tif 000005
【００３２】
（液晶相転移温度）
化合物２−１  結晶  ７６℃（６４℃）  ＳC相  （７２℃）  ＳA相  ８９℃（８５℃）  等方相
化合物２−２  結晶  ７１℃（６６℃）    ＳC相  ８０℃（７７℃）  ＳA相  ８７℃（８３℃）  等方相
化合物２−３  結晶  ７９℃（＜６５℃）  （ＳX2相  ６５℃）（ＳX1相  ７１．５℃）  等方相  （モノトロピック）
化合物２−４  結晶  ７４℃（５９℃）  Ｓm相  ７９℃（６７℃）  等方相
【００３３】
【化５】
2005215299.tif 000006
【００３４】
（液晶相転移温度）
化合物３−１  結晶  １８１℃  Ｎ相  ３４２℃  等方相
化合物３−２  結晶  １９０度  Ｎ相  ３２６℃  等方相
【００３５】
以上のように、製造した表示素子は、反射型或いは透過型ディスプレイに用いることができる。
【実施例】
【００３６】
以下、本発明について実施例を挙げて詳細に説明するが、これらに限定されるものではない。
【００３７】
（実施例１）
本実施例では、図１に示した液晶／高分子層（４）を水平配向分散させた例について説明する。
図１において、ラビングにより水平配向処理されたポリイミド配向膜（３）が形成されたＩＴＯ透明電極部（２）を有するガラス基板（１）からなる１０μｍの隙間を有する液晶セル（イー・エッチ・アイ社製）に、正の誘電異方性を有する室温液晶Ｅ７（メルク社）（５）、化合物２−３（６）、およびパラフェニルフェノールメタクリレート（７の前駆体）の混合物（混合比、７０：５：２５）を１１０℃の加熱下で封入し、徐々に冷却して液晶／高分子層（４）を水平配向させた。
次に、紫外線照射器（ＥＸＥＣＵＲＥ３０００、ＨＯＹＡ−ＳＣＯＴＴ製）を用いて室温で紫外線（最大発光波長３６０ｎｍ）を照射して表示素子を作成した。表示素子は液晶が結晶化することなく得ることができた。
上記例示の化合物２−３（６）のクロロホルム溶液中での蛍光スペクトル特性は、蛍光ピーク波長：５２５ｎｍ、励起波長：３７８ｎｍであった。
表示素子の背面に黒の背景板（図なし）をおくと、電界無印加（図１（Ａ））では背景の黒が見え、電界を印加（図１（Ｂ））すると散乱により蛍光色に対応した色が見えた。本表示素子はコントラストが高く視認性の良い電気光学応答を示すことができた。
さらに、本表示素子に紫外線ランプを配置し、電界を印加したときには紫外光により励起された蛍光色が散乱されて観察され、使用者は非常に明るい表示を見ることができた。この場合、紫外光は使用者に見えず、使用者には蛍光色のみの高い色純度で表示を観察することができた。
【００３８】
（実施例２）
図１において、ラビングにより水平配向処理されたポリイミド配向膜（３）が形成されたＩＴＯ透明電極部（２）を有するガラス基板（１）からなる１０μｍの隙間を有する液晶セル（イー・エッチ・アイ社製）に、正の誘電異方性を有する室温液晶Ｅ７（メルク社）（５）、化合物３−２（６）、およびパラフェニルフェノールメタクリレート（７の前駆体）、重合禁止剤ハイドロキノンモノメチルエーテルの混合物（混合比、７５：３：２２）を２２０℃の加熱下で封入し、徐々に冷却して液晶／高分子層（４）を水平配向させた。
次に、紫外線照射器（ＥＸＥＣＵＲＥ３０００、ＨＯＹＡ−ＳＣＯＴＴ製）を用いて室温で紫外線（最大発光波長３６０ｎｍ）を照射して表示素子を作成した。該表示素子は液晶が結晶化することなく得ることができた。
上記例示の化合物３−２（６）のクロロホルム溶液中での蛍光スペクトル特性は、蛍光ピーク波長：４８３ｎｍ、励起波長：３９５ｎｍであった。
表示素子の背面に黒の背景板をおくと、電界無印加では背景の黒が見え、電界を印加すると散乱により蛍光色に対応した色が見えた。本表示素子はコントラストの高く視認性の良い電気光学応答を示すことができた。
さらに、本表示素子に紫外線ランプを配置したとき、電界を印加したときには紫外光により励起された蛍光色が散乱されて観察され、使用者は非常に明るい表示を見ることができた。この場合、紫外光は使用者に見えず、使用者には蛍光色のみの高い色純度で表示を観察することができた。
【００３９】
（実施例３）
一対のポリカーボネート基板（１）にスパッタ法によりＩＴＯ透明電極部（２）を形成した。ＩＴＯ透明電極部（２）が形成された一対の前記基板（１）の電極側にスピンコート法により塗膜を形成し、ラビング処理を行ないポリビニルアルコール配向膜（３）を形成した。
ついで、得られた水平配向処理されたポリビニルアルコール配向膜（３）が形成された一対のＩＴＯ透明電極部（２）を有するポリカーボネート基板（１）の間に、正の誘電異方性を有する室温液晶Ｅ７（メルク社）（５）、化合物２−３（６）、パラフェニルフェノールメタクリレート（７の前駆体）、および真絲球（直径８μｍ、触媒化成工業製）の混合物（混合比、７０：５：２５：０．０１）を挟持し、電極部と反対側の基板上に平らな銅板を置いて１１０℃にした後、徐々に冷却して液晶／高分子層（４）を水平配向させた。
次に、銅板を外し、紫外線照射器（ＥＸＥＣＵＲＥ３０００、ＨＯＹＡ−ＳＣＯＴＴ製）を用いて紫外線（最大発光波長３６０ｎｍ）を照射して表示素子を作成した。該表示素子は液晶が結晶化することなく得ることができた。
上記例示の化合物２−３（６）のクロロホルム溶液中での蛍光スペクトル特性は、蛍光ピーク波長：５２５ｎｍ、励起波長：３７８ｎｍであった。
得られた、表示素子の電界印加状態を変化させることにより、表示素子の散乱状態を変化させて、表示素子の明るさを調整できることを確認した。
【００４０】
（実施例４）
本実施例では図２に示した、液晶／高分子層（４）を垂直配向分散させた例について説明する。
図２において、セチルトリメチルアンモニウムブロミドにより垂直配向処理されたＩＴＯ透明電極部（２）を有するガラス基板（１）からなる１０μｍの隙間を有する液晶セル（イー・エッチ・アイ社製）に、負の誘電異方性を有する室温液晶ＺＬＩ−２８０６（メルク社製）（５）、化合物２−３（６）、およびパラフェニルフェノールメタクリレート（７の前駆体）の混合物（混合比、７０：５：２５）を１１０℃の加熱下で封入し、徐々に冷却して液晶／高分子層（４）を垂直配向させた。
次に、紫外線照射器（ＥＸＥＣＵＲＥ３０００、ＨＯＹＡ−ＳＣＯＴＴ製）を用いて室温で紫外線を照射して表示素子を作成した。該表示素子は液晶が結晶化することなく得ることができた。
上記例示の化合物２−３（６）のクロロホルム溶液中での蛍光スペクトル特性は、蛍光ピーク波長：５２５ｎｍ、励起波長：３７８ｎｍであった。
表示素子の背面に黒の背景板（図なし）をおくと、電界無印加（図２（Ａ））では背景の黒が見え、電界を印加（図２（Ｂ））すると散乱により蛍光色に対応した色が見えた。
本表示素子はコントラストの高く視認性の良い電気光学応答を示すことができた。
さらに、本表示素子に紫外線ランプを配置したとき、電界を印加したときには紫外光により励起された蛍光色が散乱されて観察され、使用者は非常に明るい表示を見ることができた。この場合、紫外光は使用者に見えず、使用者には蛍光色のみの高い色純度で表示を観察することができた。
【産業上の利用可能性】
【００４１】
本発明の表示素子は、明るい反射型又は透過型表示素子として電子ペーパーやフレキシブル表示素子として利用することができる。
【図面の簡単な説明】
【００４２】
【図１】本発明の代表的な表示素子の１例を示す概念図（（Ａ）電圧の無印加状態、（Ｂ）電圧の印加状態）である。
【図２】本発明の代表的な表示素子の別の１例を示す概念図（（Ａ）電圧の無印加状態、（Ｂ）電圧の印加状態）である。
【符号の説明】
【００４３】
１  基板
２  電極（電極部）
３  配向膜、または配向層（無くてもよい）
４  液晶／高分子層
５  液晶
６  可視領域に蛍光スペクトルを示す液晶化合物
７  高分子
８  液晶の配向方向
９  高分子の配向方向
１０  表示素子
【図１】
2005215299.tif 000008
【図２】
2005215299.tif 000009